СПОСОБ ПРОКАТКИ С ОПТИМИЗИРОВАННЫМ ПОЛНЫМ ФОРМИРОВАНИЕМ (STRAIN PENETRATION)

1. Технологический процесс прокатного стана для прокатки плоского проката (2) от начальной толщины (dA) до конечной толщины (dE),
- причем вначале прокат (2) прокатывается от начальной толщины (dA) до промежуточной толщины (dZ), затем следует интервал (9) между пропусками и потом прокат (2) прокатывается от промежуточной толщины (dZ) до конечной толщины (dE),
- причем для прокатки проката (2) от начальной толщины (dA) до промежуточной толщины (dZ) определяется число пропусков и прокат (2) прокатывается в соответствии с определенными пропусками,
отличающийся тем, что
перед прокаткой проката (2) на основе технологических краевых условий определяется допустимый диапазон (DB) толщин, в пределах которого должна располагаться промежуточная толщина (dZ), причем определение пропусков при прокатке происходит таким образом, что промежуточная толщина (dZ) находится в пределах допустимого диапазона толщин (DB) и
- или при всех пропусках предельная мощность прокатного стана используется полностью,
- или, несмотря на то, что по меньшей мере при одном из пропусков предельная мощность прокатного стана используется не полностью, однако если в этом случае число проходов было бы уменьшено на единицу, промежуточная толщина (dZ) вышла бы за пределы допустимого диапазона (DB) толщин, хотя при всех пропусках, число которых было уменьшено на единицу, предельная мощность прокатного стана использовалась бы полностью.
2. Технологический процесс по п.1, отличающийся тем, что целевая толщина (dZ*), располагающаяся в пределах допустимого диапазона (DB) толщин, задана и что в том случае, когда при всех пропусках предельная мощность прокатного стана используется полностью, число пропусков определено таким образом, что разница получающейся промежуточной толщины (dZ) относительно целевой толщины (dZ*) минимизируется.
3. Технологический процесс по п.1 или 2, отличающийся тем, что в том случае, когда по меньшей мере при одном из пропусков предельная мощность прокатного стана используется не полностью, промежуточная толщина(dZ), предпочтительно, располагается у нижнего предела (dZmin)допустимого диапазона (DB) толщин.
4. Технологический процесс по п.1, отличающийся тем, что в том случае, когда по меньшей мере при одном из пропусков при прокатке предельная мощность используется не полностью, пропуски, использующие предельную мощность прокатного стана не полностью, являются последними пропусками.
5. Технологический процесс по п.2, отличающийся тем, что в том случае, когда по меньшей мере при одном из пропусков при прокатке предельная мощность используется не полностью, пропуски, использующие предельную мощность прокатного стана не полностью, являются последними пропусками.
6. Технологический процесс по п.3, отличающийся тем, что в том случае, когда по меньшей мере при одном из пропусков при прокатке предельная мощность используется не полностью, пропуски, использующие предельную мощность прокатного стана не полностью, являются последними пропусками.
7. Технологический процесс по п.1, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
8. Технологический процесс по п.2, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
9. Технологический процесс по п.3, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
10. Технологический процесс по п.4, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
11. Технологический процесс по п.5, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
12. Технологический процесс по п.6, отличающийся тем, что прокат (2) при прокатке от начальной толщины (dA) до промежуточной толщины (dZ) прокатывается продольно, а при прокатке от промежуточной толщины (dZ) до конечной толщины (dE) по меньшей мере частично - поперек и что допустимый диапазон (DB) толщин определяется соответствующими допустимым диапазонами (LB, LQ) длин или поперечников проката (2), в пределах которых должны находиться соответствующие размеры (l, b) проката (2) после прокатки до конечной толщины (dE).
13. Технологический процесс по п.1, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
14. Технологический процесс по п.2, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
15. Технологический процесс по п.3, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
16. Технологический процесс по п.4, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
17. Технологический процесс по п.5, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
18. Технологический процесс по п.6, отличающийся тем, что прокат (2) как при прокатке от начальной толщины (dA) до промежуточной толщины (dZ), так и при прокатке от промежуточной толщины (dZ) до конечной толщины (dE), прокатывается продольно, при этом допустимый диапазон (DB) толщин определен технологическими возможностями прокатного стана по прокатке проката (2) до конечной толщины (dE) после интервала (9) между пропусками.
19. Технологический процесс по п.1, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
20. Технологический процесс по п.2, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
21. Технологический процесс по п.3, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
22. Технологический процесс по п.4, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
23. Технологический процесс по п.5, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
24. Технологический процесс по п.6, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
25. Технологический процесс по п.7, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
26. Технологический процесс по п.13, отличающийся тем, что прокатка от начальной толщины (dA) до промежуточной толщины (dZ) происходит в первой температурной области, причем прокат (2) во время интервала (9) между пропусками охлаждается, при этом прокатка от промежуточной толщины (dZ) до конечной толщины (dE) происходит по меньшей мере во второй температурной области.
27. Технологический процесс по любому из п.п.19-26, отличающийся тем, что прокатка происходит от промежуточной толщины (dZ) до конечной толщины (dE) более чем в одной второй температурной области, причем между каждыми двумя температурными областями, непосредственно следующими друг за другом, располагается соответствующий очередной интервал (9') между пропусками, во время которого прокат (2) охлаждается.
28. Носитель информации (6), содержащий машинный код (5) в машиночитаемой форме, непосредственно отрабатываемый устройством (3) управления прокатным станом для плоского проката (2) и отработка которого устройством (3) управления приводит к тому, что устройство (3) управления управляет прокатным станом в соответствии с технологическим процессом со всеми этапами технологического процесса по любому из п.п.1-27.
29. Устройство управления прокатным станом для плоского проката (2), выполненное таким образом, что оно в ходе производственного процесса управляет прокатным станом в соответствии с технологически процессом со всеми этапами технологического процесса по любому из п.п.1-27.
30. Прокатный стан для плоского проката (2),
отличающийся тем, что он управляется устройством (3) управления по п.29 формулы изобретения.